水溶性カルシウム化合物と水溶性ケイ酸塩化合物との反応によって硬化促進剤組成物を製造するための方法であって、その際水溶性カルシウム化合物と水溶性ケイ酸塩化合物との反応は、ポリアルキレングリコールの1つの末端で官能基を有する少なくとも1つのポリアルキレングリコール構造単位を有する水溶性分散剤を含む水溶液の存在で作用し、該官能基は、セメント粒子の表面でアンカー基として作用することができる、硬化促進剤組成物を製造するための方法。前記成分を、以下の比:i水溶性カルシウム化合物0.01~75質量、有利には0.01~51質量、最も有利には0.01~15質量ii水溶性ケイ酸塩化合物0.01~75質量、有利には0.01~55質量、最も有利には0.01~10質量iii水溶性分散剤0.001~60質量、有利には0.1~30質量、最も有利には0.1~10質量iv水24~99質量、有利には50~99質量、最も有利には70~99質量で使用することを特徴とする、請求項1に記載の方法。前記水溶性カルシウム化合物が、塩化カルシウム、硝酸カルシウム、ギ酸カルシウム、酢酸カルシウム、重炭酸カルシウム、臭化カルシウム、炭酸カルシウム、クエン酸カルシウム、塩素酸カルシウム、フッ化カルシウム、グルコン酸カルシウム、水酸化カルシウム、酸化カルシウム、次亜塩素酸カルシウム、ヨウ素酸カルシウム、ヨウ化カルシウム、乳酸カルシウム、亜硝酸カルシウム、シュウ酸カルシウム、リン酸カルシウム、プロピオン酸カルシウム、ケイ酸カルシウム、ステアリン酸カルシウム、硫酸カルシウム、硫酸カルシウム半水化物、硫酸カルシウム二水和物、硫化カルシウム、酒石酸カルシウム、アルミン酸カルシウム、ケイ酸三カルシウム及び/又はケイ酸二カルシウムとして存在することを特徴とする、請求項1又は2に記載の方法。前記水溶性ケイ酸塩化合物が、ケイ酸ナトリウム、ケイ酸カリウム、水ガラス、ケイ酸アルミニウム、ケイ酸三カルシウム、ケイ酸二カルシウム、ケイ酸カルシウム、ケイ酸、メタケイ酸ナトリウム及び/又はメタケイ酸カリウムとして存在することを特徴とする、請求項1から3までのいずれか1項に記載の方法。カルシウム化合物、有利にはカルシウム塩、最も有利には水溶性カルシウム塩と、二酸化ケイ素含有構成成分とのアルカリ条件下での反応によって硬化促進剤組成物を製造するための方法であって、該反応は、ポリアルキレングリコールの1つの末端で官能基を有する少なくとも1つのポリアルキレングリコール構造単位を有する水溶性分散剤の水溶液の存在で実施され、その際該官能基は、セメント粒子の表面でアンカー基として作用することができることを特徴とする方法。二酸化ケイ素含有構成成分からのケイ素に対するカルシウム化合物からのカルシウムのモル比が、0.6~2、有利には1.1~1.8であることを特徴とする、請求項5に記載の方法。セメント粒子の表面でアンカー基として相互作用することができる官能基が、カルボキシレート基、ホスフェート基、ホスホネート基、シラン基その際シラン基は、アルカリ条件下で水と反応することができシラノール化合物になる、及び/又は有利には糖化合物に由来する少なくとも3つのヒドロキシル基を含むことを特徴とする、請求項1から6までのいずれか1項に記載の方法。セメント粒子の表面でアンカー基として相互作用することができる官能基が、少なくとも5つのヒドロキシル基、少なくとも3つのカルボキシル基、少なくとも2つのホスホネート基又は少なくとも2つのシラン基その際シラン基は、アルカリ条件下で水と反応することができシラノール化合物になるを含むことを特徴とする、請求項1から7までのいずれか1項に記載の方法。セメント粒子の表面でアンカー基として相互作用することができる官能基が、2つのホスホネート基を有することを特徴とし、かつ次の一般構造I[式中、Aは、同様又は異なり、かつ互いに独立して、炭素原子2~18個を有するアルキレン、有利にはエチレン及び/又はプロピレン、最も有利にはエチレンであり、nは、5~500、有利には10~200、最も有利には10~100の整数であり、かつMは、H、アルカリ金属、1/2アルカリ土類金属、及び/又はアミンであり、Rは、H又は不飽和もしくは飽和炭化水素残基、有利にはC1~C15アルキル基である]を特徴とする、請求項1から8までのいずれか1項に記載の方法。前記ポリアルキレングリコールが、少なくとも5個の繰返単位、有利には10~500個の繰返単位、より有利には10~200個の繰返単位を含み、かつ、80molより多いエチレングリコール単位、有利には90molより多いエチレングリコール単位を含むことを特徴とする、請求項1から9までのいずれか1項に記載の方法。ポリアルキレングリコール構造単位の他の末端で、実質的にセメント粒子の表面でアンカー基として相互作用することができる基が存在しないことを特徴とする、請求項1から10までのいずれか1項に記載の方法。前記反応が、完全に又は部分的に、多糖誘導体及び/又は500000b/molより高い、より有利には1000000g/molより高い平均分子量Mwを有するコポリマーの群から選択される粘度増強剤ポリマーを含有する水溶液の存在で実施され、その際コポリマーは、非イオンメタアクリルアミドモノマー誘導体及び/又はスルホン酸モノマー誘導体に有利には遊離基重合によって由来する構造単位を含むことを特徴とする、請求項1から11までのいずれか1項に記載の方法。ケイ酸カルシウム水和物、及びポリアルキレングリコールの1つの末端で官能基を有する少なくとも1つのポリアルキレングリコール構造単位を有する水溶性分散剤を含有する組成物、有利には水性硬化促進剤懸濁液であって、その際官能基は、セメント粒子の表面でアンカー基として作用することができる、組成物、有利には水性硬化促進剤懸濁液。Malvern社製のMasterSizer登録商標2000での光散乱によって測定された、前記ケイ酸カルシウム水和物の粒子直径が、1000nmより小さいことを特徴とする、請求項13に記載の組成物、有利には水性硬化促進剤懸濁液。ケイ酸カルシウム水和物中のケイ素に対するカルシウムのモル比が、0.6~2、有利には1.1~1.8である、請求項13又は14に記載の組成物、有利には水性硬化促進剤懸濁液。セメント粒子の表面でアンカー基として相互作用することができる官能基が、カルボキシレート基、ホスフェート基、ホスホネート基、シラン基その際シラン基は、アルカリ条件下で水と反応することができシラノール化合物になる、及び/又は有利には糖化合物に由来する少なくとも3つのヒドロキシル基を含むことを特徴とする、請求項13から15までのいずれか1項に記載の組成物。多糖誘導体及び/又は500000b/molより高い、より有利には1000000g/molより高い平均分子量Mwを有するコポリマーの群から選択される粘度増強剤ポリマーを含有し、その際コポリマーは、非イオンメタアクリルアミドモノマー誘導体及び/又はスルホン酸モノマー誘導体に有利には遊離基重合によって由来する構造単位を含む、請求項13から16までのいずれか1項に記載の組成物、有利には硬化促進剤懸濁液。粉末形である、請求項13から17までのいずれか1項に記載の組成物。セメント、石膏、硬石膏、スラグ、有利には高炉スラグ微粉末、フライアッシュ、シリカダスト、メタカオリン、天然ポゾラン、焼成オイルシェール、カルシウムスルホアルミネートセメント及び/又はカルシウムアルミネートセメントを含む建築材料混合物における、有利には水硬バインダーとして実質的にセメントを含有する建築材料混合物における、請求項13から18までのいずれか1項に記載の組成物の使用。請求項13から18までのいずれか1項に記載の硬化促進剤組成物、及びセメント、石膏、硬石膏、スラグ、有利には高炉スラグ微粉末、フライアッシュ、シリカダスト、メタカオリン、天然ポゾラン、焼成オイルシェール、カルシウムスルホアルミネートセメント及び/又はカルシウムアルミネートセメントを含有する、建築材料混合物。